【手続補正書】
【提出日】平成17年6月10日(2005.6.10)
【手続補正１】
【補正対象書類名】明細書
【補正対象項目名】全文
【補正方法】変更
【補正の内容】
【書類名】      明細書
【発明の名称】  インクジェットプリンター用紙
【特許請求の範囲】
【請求項１】  紙またはその他の基材の少なくとも片面にノーカーボン顕色剤と、水酸化アルミニウムと、インクジェット記録用インクを定着させる性能を持ったカチオン性樹脂とを含有した層を設け、前記水酸化アルミニウムが全無機填料中の３０％以上であることを特徴とするインクジェットプリンター用紙。
【請求項２】  カチオン性樹脂を２種類以上配合した請求項１記載のインクジェットプリンター用紙。
【発明の詳細な説明】
【０００１】
【発明の属する技術分野】
【０００２】
本願発明は、ノーカーボン複写可能なインクジェット記録用紙に関するものである。
【従来の技術及び発明が解決しようとする課題】
【０００３】
ノーカーボン複写（感圧複写）可能なインクジェットプリンター用紙については、既に多くの公知例がある。たとえば、水に濡れてもインクジェット記録画像のにじみや濃度低下が生じない耐水性を有することと、感圧記録を行った際には十分な発色濃度が得られることを目的とするものとして、特開平８−２５８３９８号公報、特開平９−２０２０３８号公報、特開平９−２９０５５７号公報、特開平１０−２６４５１５号公報等があり、それぞれ一定の効果があることが記述されている。
【０００４】
本願発明は、上記のような各公知例に開示されている方法とは異なる手段によって、ノーカーボン複写機能を損なうことなく、かつインクジェットプリンターの黒インクだけでなく、多色インクに対して、印字適性（特に印字耐水性、印字鮮明さ）に優れたノーカーボン複写可能なインクジェットプリンター用紙を提供しようとしてなされたものである。
【課題を解決するための手段】
【０００５】
本願発明のノーカーボン複写可能なインクジェットプリンター用紙は、紙またはその他の基材の少なくとも片面にノーカーボン顕色剤と、水酸化アルミニウムと、インクジェット記録用インクを定着させる性能を持ったカチオン性樹脂とを含有した層を設け、さらにその際、前記水酸化アルミニウムが全無機填料中の３０％以上であることを基本思想とする。
【０００６】
基材となる紙は、通常の場合、化学パルプ・機械パルプを使用したフォーム用紙・上質紙・ヤンキー紙・クラフト紙・板紙・ライナー・新聞紙・グラシン紙・パーチメント紙等の紙支持体が使用されるが、一度印刷・加工され水離解された古紙再生紙であってもよい。基材となるその他の材料としては、たとえば、合成紙・樹脂フィルム等がある。
【０００７】
基材の表面層を構成するノーカーボン顕色剤としては、サリチル酸誘導体の多価金属塩として、サリチル酸塩、３−メチルサリチル酸、６−エチルサリチル酸塩、５−イソプロピルブチルサリチル酸塩、５−ｓｅｃ−ブチルサリチル酸、５−ｔｅｒｔ−ブチルサリチル酸、５−ｔｅｒｔ−アミルサリチル酸、５−シクロヘキシルサリチル酸、５−ｎ−オクチルサリチル酸、５−ｔｅｒｔ−シクロヘキシルサリチル酸、５−ｔｅｒｔ−オクチルサリチル酸、５−イソノニルサリチル酸、３−イソドデシルサリチル酸、５−イソドデシルサリチル酸、５−イソペンタデシルサリチル酸、４−メトキシサルチル酸、６−メトキシサルチル酸、５−エトキシサルチル酸、６−イソプロポキシサルチル酸、４−ｎ−ヘキシルオキシサルチル酸、４−ｎ−デシルオキシサルチル酸、５−ジ−ｔｅｒｔ−ブチルサリチル酸、３，５−ジイソドデシルサリチル酸、３−メチル−５−ｔｅｒｔ−ノニルサリチル酸、３−ｔｅｒｔ−ブチルー５−イソノニルサリチル酸、３−イソノニル−５−ｔｅｒｔ−ブチルサリチル酸、３−イソドシル−５−ｔｅｒｔ−ブチルサリチル酸、ノニルサリチル酸、３−イソドデシル−６−メチルサリチル酸、３−ｓｅｃ−オクチル−５−メチルサリチル酸、３−イソノニル−５−フェニルサリチル酸、３−フェニル−５−イソノニルサリチル酸、３−メチル−５−(α−メチルベンジル)−サリチル酸、３−メチル−５(α，α−ジメチルベンジル)−サリチル酸、３−イソノニル−５−(α−メチルベンジル)−サリチル酸、３−(α−メチルベンジル)−５−ｔｅｒｔ−ブチルサリチル酸、３−ベンジルサリチル酸、３−(α−メチルベンジル)サリチル酸、５−(α−メチルベンジル)サリチル酸、３−(α，α−ジメチルベンジル)−サリチル酸、４−(α，α−ジメチルベンジル)−サリチル酸、５−(α，α−ジメチルベンジル)−サリチル酸、３，５−ジ(α−メチルベンジル)−サリチル酸、３，５−(α，α−ジメチルベンジル)−サリチル酸、３−(α−メチルベンジル)−５−(α，α−ジメチルベンジル)サリチル酸、３−(１‘，３’−ジフェニルブチル)サリチル酸、５−(１‘，３’−ジフェニルブチル)サリチル酸、３−〔α−メチル−４‘−（α’−メチルベンジル）ベンジル〕サリチル酸、５−〔α−メチル−４‘−（α’−メチルベンジル）ベンジル〕サリチル酸、３−（α−メチルベンジル）−５−(１‘，３’−ビフェニルブチル)サリチル酸、３−(１‘，３’−ビフェニルブチル)−５−(α−メチルベンジル)、３−フェニルサリチル酸、５−フェニルサリチル酸、３−(α，α−ジメチルベンジル)−５−フェニルサリチル酸、３−フェニル−５−（α−メチルベンジル）サリチル酸、５−(４‘−メチルフェニル)サリチル酸、５−(４‘−メトキシフェニル)サリチル酸、５−フルオロサリチル酸、３−クロロサリチル酸、４−クロロサリチル酸、５−クロロサリチル酸、５−ブロモサリチル酸、３−クロロ−５−(α−メチルベンジル)サリチル酸、３−(α−メチルベンジル) −５−クロロサリチル酸、２−ヒドロキシ−１−ベンジル−３−ナフトエ酸、２−ヒドロキシ−３−(α−メチルベンジル)−１−ナフトエ酸、３−ヒドロキシ−７−(α，α−ジメチルベンジル)−２−ナフトエ酸、等がある。
【０００８】
インクジェット記録用インクを定着させるためのカチオン性樹脂としては、たとえば、ジメチルジアニルアンモニウムクロライド(ＤＡＤＭＡＣ)重合物、アリルアミン酸塩重合物、ジアリルアミン塩酸塩重合物、ジアリルアミン塩酸塩・アクリルアミド共重合物、ジメチルジアニルアンモニウムクロライド・アクリルアミド共重合物、ジメチルアミン・エピクロルヒドリン重縮合物、ジメチルアミン・アンモニア・エピクロルヒドリン重縮合物、メタクロイルオキシエチルトリメチルアンモニウムクロライド重合物、ジシアンジアミド・ジエチレントリアミン重縮合物、ジシアンジアミド・ホルマリン重縮合物等がある。これらのカチオン性樹脂は、１種類でも、２種類以上でもよい。
【０００９】
基材の少なくとも片面に設けられる表面層には、上記のノーカーボン顕色剤とカチオン性樹脂のほか、水酸化アルミニウムが含有せしめられるが、その水酸化アルミニウムは、画像の鮮明さ・滲み・耐水性の理由から、前記のように、表面層中に含まれる全無機填料中の３０％以上とするのがよい。これ以下だと画像の滲みが大きくなる。
【００１０】
本願発明のノーカーボン複写可能なインクジェットプリンター用紙は、次の点ですぐれた効果を奏する。
【００１１】
１）  ノーカーボン複写性能とインクジェット適性のバランスが取れる。
【００１２】
２）  ノーカーボン紙でありながら、インクジェット適性があり、印字後水に浸けてもインクが流れ出さない。
【００１３】
３）  黒インクだけでなく、各色インクに対応するのでフルカラー印字も可能である。
【００１４】
４）  従来は版を使った印刷を行った後に高速インクジェットプリンターでデータ印字を行っていたが、この用紙を使えば、印刷からデータ印字まで、インクジェットプリンターだけで処理できるので、デジタルデータの活用、印刷のスピートアップ、コストダウンが可能となる。
【００１５】
本願発明を実施するに際しては、上記のような基本思想に加えて、以下の点に留意するのが好ましい。
【００１６】
本願発明品は基本的なノーカーボン紙の品質である電子供与性の無色染料を包含するマイクロカプセルを支持体に塗布してえられる、上用紙・中用紙・下用紙及び自己発色型の感圧シートのマイクロカプセル面と、中用紙・下用紙の顕色層とを対向させ、通常マイクロカプセル面の背面から筆圧又はインパクトプリンターによる圧力でマイクロカプセルを破壊し、内包された染料を顕色面に移行させることにより、画像を複写させる能力と、罫線等の画像をオフセット・活版・フレキソ等の印刷が行える印刷品質（インキセット性、マイクロカプセルに内包された電子供与性の無色染料の受理性）が必要なため、通常の場合、重質炭酸カルシウム・軽質炭酸カルシウム・カオリン・水酸化アルミニウム・酸化亜鉛等の無機顔料が使用される。
【００１７】
ただ、ノーカーボン紙以外の塗工紙インクジェット用紙の無機顔料として、天然シリカ・合成シリカを使用するが、１０数％でしか顔料を分散ができないため、顕色層中の顕色剤の固形濃度が低下、複写能力が低下する。
【００１８】
そのため、複写能力を一般品レベルに維持するためには顕色剤の添加量を増やさなければならなくなりコスト高となる。
【００１９】
一般ノーカーボン紙に使用され、５０〜７０％で分散される、炭酸カルシウム・重質カルシウムを使用した場合の塗工面状では、インクジェットインクに使用されている染料・顔料の種類・粘度によってインク定着性が異なり、印字色によっては滲み・耐水性不良を発生させる。そのため、インクジェットの全色に対応させるため顔料が比較的積層構造を作りやすい、水酸化アルミニウムを３０％以上含有させると共に、前記２種類以上のカチオン性樹脂を混合することにより、複写性・印刷適性・インクジェット画像の滲み・耐水性がバランスよく維持される。
【実施例】
【００２０】
次に、本願発明の好適な実施例を説明するとともに、本願発明の技術的優位性を説明するための比較対象として、いくつかの比較例を例示する。なお、本願発明で使用する基材としては、上記のように、フォーム用紙・上質紙・ヤンキー紙・クラフト紙・板紙・ライナー・新聞紙・グラシン紙・パーチメント紙等があるが、以下の各実施例及び比較例ともフォーム用紙の４０g／ｍ2を使用した。
【００２１】
又、表面層に含有させるノーカーボン顕色剤としては、５−ｎ−オクチルサリチル酸、５−ｔｅｒｔ−シクロヘキシルサリチル酸、を使用した。
【００２２】
又、カチオン性樹脂として、ジメチルアミン・エピクロルヒドリン重縮合物、ジメチルジアニルアンモニウムクロライド(ＤＡＤＭＡＣ)重合物を使用した。
【００２３】
表１は、本願発明の実施例１〜４と、比較例１〜３における表面層の組成と、試料とされた各インクジェットプリンター用紙の諸物性の一覧表である。
【００２４】
【表１】
2004017359.tif 000001
【００２５】
以下に、実施例１〜４と比較例１〜３についての総合評価を示す。
【００２６】
実施例１〜４
塗料中の水酸化アルムニウムの含有量が３０％以上あると、インクジェット時の印字耐水性・印字鮮明性が良好であることが確認できた。
【００２７】
また、２種類以上のカチオン性樹脂を塗料中に混合することにより、上記効果が更に改善されることが確認できた。
【００２８】
比較例１〜３
塗料中の顔料を炭酸カルシウムに置き換えた場合、カチオン性樹脂が無い場合、耐水性・印字鮮明さ・乾燥性共に不十分でありインクジェット適性は実用レベルでない。１種類のカチオン性樹脂では黒印字時で僅かなインクジェット適性を示すレベルだが十分でない。
【００２９】
上記実施例と同じように改善効果が確認できるものの、赤印字時の文字の鮮明さが黒印字のみの使用となり、使用用途が限定されるため実用レベルでないことが確認できた。
【００３０】
注１）インクジェット用インクはサイテックス用黒と赤で評価
注２）◎優  〇良  △可  ×不可